Brevet FR2619391A1 — publié le 19890217

L'invention concerne un prétraitement des catalyseurs de raffinage qu'ils soient à l'état neuf ou qu'ils proviennent d'une unité de régénération ou d'activation ou de réactivation. Certains des catalyseurs de raffinage doivent généralement être présulfurés et éventuellement réduits en présence d'hydrogène avant de. pouvoir être utilisées ou réutilisés dans des réactions de conversion d'hydrocarbures, c'est-à-dire avant d'être mis en contact avec les hydrocarbures ou la charge d'hydrocarbures à traiter..C'est le cas notamment des catalyseurs d'hydrodésulfuration. D'autres catalyseurs doivent être uniquement réduits à l'hydrogène avant d'être utilisés ou réutilisés dans des réactions de conversion d'hydro- carbures, c'est-à-dire, avant d'être mis en contact avec les hydrocarbures ou la charge d'hydrocarbures à traiter. C'est le cas notamment des catalyseurs d'hydrogénation de coupes oléfines en provenance de craquage à la vapeur. De tels catalyseurs n'ont généralement pas à être présulfurés, le soufre étant d'ailleurs plutôt un poison de ce type de catalyseurs. L'invention concerne une méthode particulière de réduction de cette deuxième classe de catalyseurs qui renferment généralement un support et une phase active à base d'au moins un métal du groupe VIII de la classification périodique des éléments, ce métal étant soit un métal noble de la famille du platine (platine, palladium, ruthénium, iridium, rhodium et osmium) soit un métal non noble de ce groupe VIII, à savoir, le fer, le cobalt et le nickel, et/ou à base d'au moins un métal du groupe Ib, à savoir, le cuivre ou l'argent ou l'or. Dans l'art antérieur, de telles réductions sont effectuées en présence d'hydrogène, à une température comprise entre 50 et 500 C selon les utilisations envisagées pour le catalyseur et selon la nature du catalyseur employé. Pour des catalyseurs au nickel, cobalt ou fer, ces réductions sont effectuées vers 400 C; pour des catalyseurs au palladium ou autre métal noble de la famille du platine, ces réductions sont effectuées vers 100 C. A.. 2 6 1 9 3 9 1 Ces réductions qui sont nécessaires à la bonne utilisation des catalyseurs d'hydrogénation sont assez contraignantes pour le raffineur. Elles obligent en effet le raffineur à consommer une quantité non négligeable d'hydrogène; ces réactions prennent du temps, car elles durent quelques heures, et elles nécessitent également un temps de refroidissement important du catalyseur puisque les réactions d'hydrogénation proprement dites s'effectuent autour de à 50 C. Ces problèmes existent depuis des dizaines d'années mais aucune solution n'a pu jusqu'à présent être trouvée, en dehors des solutions consistant à utiliser des réacteurs disposés en parallèle, certains de ces réacteurs étant utilisés à tour de rôle pour les réactions d'hydrogénation de la charge et pour la réduction du catalyseur? d'autres étant utilisés, à tour de rôle, pour la réduction du catalyseur et pour les réactions d'hydro- génation de la charge, avec donc des périodes alternatives de mises en attente des réacteurs de réduction du catalyseur, de refroidissement de ce catalyseur et d'hydrogénation catalytique de la charge. On notera par contre que ce type de problèmes rencontrés ici pour la réduction de catalyseurs d'hydrogénation ne se pose pas pour la réduction des catalyseurs, par exemple, de reformage catalytique; en effet les catalyseurs de reformage doivent être réduits vers 400 - 500 C donc à une température qui est de l'ordre des températures des réactions proprement dites de reforming. Il suffit donc ici de placer le catalyseur dans le réacteur de reformage, d'injecter de l'hydrogène aux conditions opératoires d'un reformage pour activer le catalyseur et d'injecter ensuite la charge d'hydro- carbures à traiter. Toutefois, rien n'interdit au raffineur d'utiliser le procédé selon l'invention, s'il l'estime utile pour quelques raisons que ce soit. La présente invention permet de remédier aux inconvénients précités et d'effectuer une réduction aisée de catalyseurs d'hydrogénation. 26 1 9 3 9 1 2'619391 Le procédé de l'invention consiste à effectuer la réduction du catalyseur (soit en dehors du réacteur de raffinage, c'est-à-dire, "ex-situ", soit dans le réacteur de raffinage, c'est-à-dire, "in-situ") en trois étapes: (a) on imprègne le catalyseur entre 0 et 50 C, de préférence entre 0 et 40 C et plus particulièrement entre 10 et 30 C ou à la température ambiante, avec une solution aqueuse ou organique d'un composé qui est un agent réducteur choisi dans le groupe constitué par les aldéhydes renfermant 2 à 14 atomes de carbone par molécule (et de préférence 3 à 12 atomes de carbone), les cétones ou polycétones renfermant 3 à 18 (et de préférence 3 à 12) atomes de carbone par molécule, les éthers renfermant 2 à 14 (de préférence 3 à 12) atomes de carbone par molécule, les alcools ou polyalcools renfermant 1 à 14 atomes (et de préférence 2 à 12) de carbone par molécule et les acides organiques ou polyacides renfermant 1 à 14 (et de préférence 1 à 12 atomes de carbone par molécule), de façon à introduire 10 ppm à 100 % (en poids), de préférence 10 ppm à 50 %, ou plus particulièrement 1 000 ppm à 10 % de ce composé sur le catalyseur. (b) on élève la température du catalyseur ainsi imprégné à une température comprise entre 100 et 150 C et sous une pression d'l à 10 bars (de préférence 1,2 à 5 bars et plus particulièremnt 2 à 4 bars, par exemple 3,5 bars), de façon à provoquer un craquage ou une décomposition du composé agent réducteur. Ce craquage ou cette décomposition se traduit par la formation, essentiellement, d'oxyde de carbone qui va provoquer la réduction du catalyseur et provoquer la distribution convenable de la phase active sur le catalyseur. Ce craquage ou décomposition provoque également la formation de vapeur d'eau. (c) on sèche le catalyseur pour éliminer le solvant d'imprégnation et leau formée à l'étape (b). 2 6 1 9 3 91 Le solvant d'imprégnation est généralement l'eau ou tout solvant organique adéquat dans lequel le composé agent réducteurdifférent du solvant choisi est soluble. On peut citer, les alcools, les éthers, etc. On cite ci-dessous quelques exemples de composés agents réducteurs: A titre d'aldéhydes, on citera par exemple, l'éthanal, le propanal, le butanal, l'éthyl-2 butanal, le phénoxy-2 propanal, le méthyl-3 butanal, le méthyl-2 pentanal, l'éthyl-2 hexanal, l'heptanal, l'octanal, le nonanal, le décanal, le docécanal,le diméthyl acétal dodécanal, etc. A titre de cétones, on peut citer par exemple, l'acétone, la butanone-2, la méthyl-3 butanone-2, la pentanone-2, la pentanone-3, l'hexanone-2, la di- méthyl-3,3 hexanone-2, la diméthyl-3, 4 hexanone-2, l'hexanone-3, la di- méthyl-3,4, hexanone-3, la diméthyl-2,5 hexanone-3, la diméthyl-4,4 hexa- none-3, la méthyl-3 hexanone-2, la méthyl-4 hexanone-2, la méthyl-5 hexa- none-2, la méthyl-4 hexanone-3, la méthyl-5 hexanone-3, la phényl-l hexanone-1, l'heptanone-2, l'heptanone-3, l'heptanone-4, la diméthyl-2,6 heptanone-4, l'isopropyl-heptanone-2, la méthyl-3 heptanone-2, la méthyl6 heptanone-3, la méthyl-2 heptanone-4, la phényl-l heptanone-l, l'octanone-2, l'octanone-3, l'octanone-4, la méthyl-7 octanone-4, la nonanone-2, la nona- none-4, la nonanone-5, la décanone-2, la décanone-3, la décanone-4, la dodé- canone-2, la phényl-l, dodécanone-l. On peut utiliser des aldéhydes ou des cétones insaturés. On citera à titre d'exemples le buténal-2, l'hexénal-2, la pentène-3 one-2, la pentène-1 diméthyl-5,5 phényl-1 one-3, l'heptène-3 one-2, l'heptène-5 one-2 méthyl6. Comme polycétones, on peut utiliser- par exemple, la butanédione-2,3 (diméthylglyoxal); le pentadione-2,3; la pentadione-2,4 (acetylacétone); la diméthyl-3,3 pentadione-2,4; l'éthyl-3, pendadione-2,4; l'hexanédione2,5; la diphényl-l,6 hexanédione-l,6; la tétraméthyl-2,2,5,5 hexadione-3, 4; l'heptanédione-2,4; l'heptanétrione-2,4,6; l'octanédione-2,3; l'octanédione- 2,7; l'octanédione-3,6; l'octanédione-4,5; la tétraméthyl-2,2,7,7 octa- nédione-3,6; la diphényl-l,4 butène-2 dione-l,4 (dicétone éthylénique), etc. A titre d'éther, on citera par exemple: le diméthyl éther, le diéthyl éther, le méthyl éthyl éther, le méthyl butyl éther, le méthyl t- butyl éther, le méthyl-2 éthyl hexyl éther, l'éthyl butyl éther, l'éthyl t-butyl éther, le di n-propyl éther, l'éther isoamylique, le furanne, le tétrahydrofuranne, le dioxanne, etc. A titre d'alcool, on citera par exemple: le méthanol, l'éthanol, le propanol, le n-butanol, l'isobutanol, le penta- nol-1, le pentanol-2, le méthyl-2-butanol-4, le méthyl-2 butanol-3, les hexanols, les méthyl-pentanols, les diméthyl-butanols, les heptanols, les octanols ou les alcools amyliques C5H1l OH. A titre d'acide, on citera par exemple, ceux qui correspondent aux aldéhydes, cétones et/ou alcools nommés ci-dessus. On peut citer l'acide lactique ou l'acide citrique, l'acide formique, l'acide propionique. De préférence, le procédé de la présente invention est effectué "ex-situ". Le catalyseur réduit par des méthodes ne présentant aucun danger (manipulations d'hydrogène supprimées) est alors livré au raffineur complétement prêt à l'emploi, libérant ainsi le raffineur d'opérations délicates et contraig- nantes comme il a été expliqué plus haut. Il est ainsi possible qu'un raf- fineur fasse sous-traiter l'opération de réduction de ses catalyseurs, même éventuellement ses catalyseurs de reformage catalytique s'il l'estime utile. La réduction du catalyseur conformément à l'invention peut être effectuée dans tout appareillage adéquat, en particulier dans un four. Selon une tech- nique judicieuse, la température adequate de craquage ou de décomposition du composé agent réducteur est obtenue par circulation à travers le lit de cata- lyseur disposé dans une enceinte (par exemple dans un four ou dans un 2 6 1 9 3 91 réacteur) d'un courant de vapeur sèche, ou de tout autre fluide tel que l'azote ou un autre gaz inerte (argon, hélium) ou d'un mélange d'un tel fluide et de vapeur d'eau. Une variante d'appareillage, consiste à disposer dans l'enceinte renfermant le lit catalytique une série de tubes creux qui sont parcourus par un fluide (par exemple de la vapeur et/ou de l'eau chaude) à l'aide duquel on obtient et on contrôle la température de craquage ou de décomposition de l'agent réducteur imprégné sur le catalyseur, cette température étant avantageusement fonction de la pression qui règne dans le réacteur. Le réacteur dans lequel se produit la réduction du catalyseur peut être, par exemple, un four rotatif agencé de façon à ce que pendant la rotation, les particules de catalyseur soient amenées à être régulièrement en contact avec les tubes de chauffage. Précisons encore que les catalyseurs mis en ouevre dans le procédé, sont choisis parmi les métaux du groupe VIII de la classification périodique des éléments, tels que, par exemple, nickel, cobalt, platine ou palladium ou parmi les métaux du groupe Ib tels que, par exemple, le cuivre ou l'argentou l'or. On utilise de préférence souvent le nickel ou le palladium. Ces catalyseurs peuvent être déposés sur des supports inertes et d'une acidité suffisamment faible dans certains cas pour permettre une bonne hydrogénation sélective. Dans ce cas, parmi ces supports, on peut choisir une alumine inerte telle qu'on puisse obtenir un catalyseur fini, comprenant un élément catalytique sur support, lequel à avantageusement une surface comprise entre 1 et 100 m2/g et de préférence entre 50 et 100 m2/g et un volume poreux total compris entre 0,3 et 1 cm3/g. L'acidité de surface de ce catalyseur, mésurée par adsorption d'ammoniac à 320 C sous une pression de 300 mm de ce gaz, est caractérisée par le fait que la chaleur dégagée par cette adsorption est de préférence inférieure à 4 calories/g de catalyseur ce qui permet d'éviter ultérieurement, lors de l'utilisation du catalyseur des polymérisations parasites et l'encrassement subséquent du catalyseur. Parmi les autres supports on peut choisir la silice, qui est particulièremnt neutre; la surface du catalyseur peut alors être comprise entre 1 et 300 m2/g. 2 6 1939 1 Les catalyseurs au palladium peuvent contenir généralement de 0,01 à 1 % en poids de ce métal. Les catalyseurs au nickel contiennent généralement de 1 à % en poids de ce métal. Les catalyseurs peuvent être mis en oeuvre sous formes de billes, de concassés, de pastilles ou d'extrudés dont la dimension moyenne des grains peut-être comprise entre 1 et 6 mm et de préférence entre 2,5 et 4 mm de façon à conserver une bonne résistance mécanique. Les catalyseurs peuvent être mis en oeuvre selon la technique du lit fixe; le lit catalytique peut avoir, à titre illustratif et indicatif, suivant la nature des charges à traiter et la teneur en impuretés à éliminer, un rapport hauteur sur diamètre compris entre 1 et 8 et de préférence entre 2 et 5. On peut utiliser différents catalyseurs dans des zones de réaction différentes. Par exemple, dans une première zone de réaction, le catalyseur utilisé, par exemple, palladium sur alumine, peut avoir avantageusement une teneur ep palladium comprise entre 0,2 et 0,8 % en poids et un catalyseur utilisé dans une deuxième zone de réaction, quand il consiste en du palladium sur de l'alumine, peut contenir généralement de 0,05 à 0,4 % et de préférence de 0,1 à 0,3 % de palladium en poids. Les catalyseurs du type de ceux qui ont été décrits précédemment, peuvent être utilisés par exemple pour l'hydrogénation sélective des hydrocarbures insaturés, notamment ceux qui renferment de 3 à 10 atomes de carbone par molécule. Ici, les catalyseurs renferment avantageusement du nickel ou des métaux nobles tels que le palladium. Ce type de procédé est décrit dans le brevet USP 3674888. Le catalyseur est de préférence à base de palladium ou d'un composé de palladium déposé sur de l'alumine. A titre indicatif, la proportion de composé de palladium exprimée en palladium, est ici, usuellement comprise entre 0,1 g et 3 g pour 100 g d'alumine. D'autres métaux peuvent être présents, à titre d'additifs. Le traitement d'hydrogénation sélective peut s'effectuer de préférence à une température de O à 80 C, sous une pression suffisante pour maintenir une phase liquide, et habituellement comprise entre 1 et 25 bars. Le rapport molaire hydrogéne/hydrocarbure insaturé est habituellement compris entre 1 et 5 (de préférence entre 1 et 2). Le débit horaire de charge est avantageusement compris entre 2 et 50 (de préférence entre 10 et 25) volumes liquides par volume de catalyseur. On peut opérer avec un lit fixe de catalyseur, les réactifs circulant de bas en haut et de haut en bas. Un tel procédé permet, par exemple, d'hydrogéner les hydrocrabures acétylé- niques et/ou dioléfiniques, sans hydrogénation appréciable des hydrocarbures mono-éthyléniques. Il permet aussi d'hydrogéner les hydrocarbures acéty- léniques et le butadiène-l-2 sans hydrogénation appréciable du butadiènel-3. Le brevet US 4347392 décrit également des opérations de raffinage mettant en oeuvre des catalyseurs qui pourront être traités conformément à l'invention. Ainsi pour être plus précis sur les opérations de raffinage mettant -en oeuvre de tels catalyseurs on peut rappeler que ces opérations ont pour but l'hydrogénation sélective des impuretés d'une coupe éthylène et/ou propylène. Les procédés de conversion d'hydrocarbures à haute température tels que, par exemple, le steam-cracking, produisent des hydrocarbures insaturés tels que, par exemple, l'éthylène, le propylène, le butadiène, les butènes, ainsi que des hydrocarbures bouillant dans la gamme des essences; les hydrocarbures gazeux mono-oléfiniques à deux ou trois atomes de carbone obtenus par ce procédé, contiennent également une certaine quantité d'hydrocarbures a plus grand degré d'insaturation. La teneur de ces hydrocarbures varie en fonction de la sévérité du traitement de conversion mais est toujours trop faible pour que l'on envisage de les séparer et de les utiliser comme tels pour la pétrochimie. Cependant, leur présence à côté des hydrocarbures monooléfini- 2b - 1b 9l ques rend difficile voire impossible, l'utilisation de ces derniers pour la pétrochimie. C'est le cas pour la coupe éthylène ou la coupe propylène dont on doit éliminer aussi complètement que possible respectivement l'acétylène ou le propyne et le propadiène. Pour obtenir du propylène pur, les procédés connus visent à hydrogéner aussi sélectivement que possible le propyne et le propadiène de la coupe C 3. Une charge typique provenant du steam-cracking renferme en poids 2 à 5 % de pro- pane, 90 à 95 % de propylène, 2 à 3 % de propyne et 1 à 2 % de propadiène. La pureté du propylène demandée pour les usages pétrochimiques ultérieurs correspond habituellement à moins de 10 ppm de la somme propyne + propadiène. De plus, on désire que le rendement en propylène soit au moins égal à 100 % et plus généralement supérieur à cette valeur dans la mesure o propyne et propadiène s'hydrogénent sélectivement en propylène. Ici, un catalyseur d'hydrogénation sélective doit avoir deux qualités essen- tielles: une grande sélectivité de manière à hydrogéner sélectivement les impuretés acétyléniques, alléniques et dioléfiniques tout en évitant les réactions parasites d'hydrogénation des mono-oléfines et de polymérisation qui provoquent non seulement un diminution de rendement mais encore provoquent une désactivation du catalyseur. Les catalyseurs les plus généralement utilisés jusqu'à présent sont, comme déjà indiqué plus haut, constitués par du palladium déposé sur un support d'alumine ou de silice. Toutefois, avec des catalyseurs conventionnels, on obtient en général des teneurs en oligomère de 0,3 à 1 % en poids dans le produit sortant de l'hydrogénation. Dans USP 4347392, on propose l'utilisation de catalyseurs qui ne présentent pas ces inconvénients, la teneur en oligomères formés restant le plus souvent inférieure à 0,2 %5 en. poids dans le produit. L'hydrogénation sélective peut être conduite à une température de O à 160 C environ. On peut opérer en phase gazeuse ou en phase liquide. Dans ce dernier cas, applicable en particulier à une coupe C3, la pression doit être suffis- sante pour maintenir une phase liquide et l'on opère de préférence à 080 C sous 10 à 40 bars, à un débit liquide de 2 à 50, de préférence 10 à 30, volu- mes par volume de catalyseur et par heure. En phase gazeuse, le débit de coupe C2 et/ou C3 (VVH gaz) est, par exemple, de 500 à 20 000 volumes par vo- lume de catalyseur et par heure et la pression, par exemple, de 5 à 30 bars. Les catalyseurs traités conformément à l'invention conviennent également dans les procédés d'hydrogénation sélective d'une essence contenant à la fois des composés générateurs de gommes et des composés indésirables du soufre, en particulier des mercaptans et/ou du sulfure d'hydrogène ainsi qu'il est expliqué dans USP 4208.271 et dans USP 3770.619. Dans USP 4208271, on a proposé un procédé qui consiste en l'hydrogénation de l'essence, au moyen d'hydrogène gazeux, sur deux lits de catalyseurs distincts. L'essence et l'hydrogène passent d'abord sur un catalyseur com- prenant du palladium métallique sur support puis sur un catalyseur comprenant du nickel métallique sur support, dans les conditions opératoires conven- tionnelles de l'hydrogénation sélective des essences, c'est-à-dire, des conditions assurant une élimination au moins partielle des mercaptans et/ou du sulfure d'hydrogène et une hydrogénation au moins partielle des composés générateurs de gommes (se traduisant par un abaissement de l'indice d'anhy- dride maléique ou MAV) sans hydrogénation excessive des mono-oléfines. Ces conditions conventionnelles sont bien connues. Elles incluent notamment les conditions suivantes, données à titre d'exemple nDn limitatif: - température: 30 - 250 C, de préférence 50 - 200 C; pression totale: 10 - 100 bars, de préférence 20 - 50 bars; - vitesse spatiale ou rapport du volume de charge liquide (essence) au volume 35 de catalyseur par heure (VVH) 0,5 - 10, de préférence 2 - 5; - rapport molaire hydrogène/charge (essence): 0,1 à 2, de préférence 0,5 à 1,5. On opère de préférence avec des lits fixes de catalyseurs qui peuvent être disposés l'un derrière l'autre ou l'un au-dessus de l'autre, dans le même réacteur ou dans deux ou plusieurs réacteurs distincts. Le premier catalyseur contient avantageusement 0,05 à 5 % en poids de Pd et de préférence de 0,1 à 0,5 %. Le deuxième catalyseur peut contenir de 2 à 50 % en poids de nickel et de préférence 5 à 20 %. Par emploi de palladium ou nickel métallique, on entend qu'au départ on utilise du palladium ou du nickel à l'état sensiblement réduit, à l'exclusion des mêmes métaux entièrement à l'état d'oxydes ou de sulfures. En cours d'opération, l'état exact du catalyseur est mal connu; il peut notamment se produire une sulfuration limitée ou une faible adsorption de soufre. De nombreuses études ont été consacrées à ces phénomènes et'il est inutile de les reprendre ici. 4 Les supports de catalyseur préférés sont les supports dits neutres, c'està- dire, ceux qui ne présentent qu'une acidité faible à nulle, la dite acidité pouvant être mesurée, par exemple, par le test d'adsorption d'ammoniac. (Journal of Catalysis, 2, 211-222, 1963). Dans USP 3770619, on avait proposé un procédé analogue pour la purification des essences de pyrolyse consistant essentiellement en des hydrocarbures ayant de 5 à 10 atomes de carbone par molécule et utilisé pour l'hydro- génation sélective des dioléfines et des alkényl-aromatiques et éventuelle- ment pour une hydrogénation plus poussée de la charge comportant également une hydrogénation partielle des oléfines. 26 1 9 3 9 1 Dans le procédé appliqué aux essences de pyrolyse et mettant en oeuvre au moins deux zones de réaction, les températures majeures de fonctionnement qui sont peu différentes dans chacune des deux zones de réaction, seront comprises entre 20 et 180 C et avantageusement entre 60 et 120 C. Les pressions appliquées dans la première zone de réaction sont comprises entre 5 et 50 et de préférence entre 15 et 35 bars, dans la deuxième zone de réaction, les pressions sont comprises entre 30 et 80 et de préférence entre et 60 bars. Les températures données ci-dessus dépendent de la charge que l'on soumet à l'hydrogénation, en particulier de la teneur en soufre de cette charge, et de la teneur en oxyde de carbone du gaz hydrogénant. Le rapport m, quantité d'hydrogène introduite sur quantité théoriquement nécessaire à l'hydrogéna- tion des composés indésirables est généralement compris entre 1 et 10 et de préférence entre 2 et 7 pour la première zone de réaction, et entre 2 et 12, de préférence entre 4 et 10 pour la deuxième zone. Les vitesses spatiales (VVH) exprimées en litres de charge à hydrogéner par litre de catalyseur et par heure varient entre 5 et 50 et de préférence entre 5 et 20. EXEMPLE 1: Dans un premier test, on opère comme dans le brevet USP 3674888. On prépare des agglomérés d'alumine de la manière suivante: on agglomère au drageoir de l'alumine humide pour la transformer en billes de 2 à 6 mm de diamètre. On traite ces billes par l'eau à 1900 C pendant 6 heures, puis on les calcine à 800 C pendant 4 heures. On imprègne les billes par une solution aqueuse à % en poids de nitrate de palladium, en quantité suffisante pour déposer 1 % en poids de palladium par rapport à l'alumine sèche. On sèche, calcine à 450 C pendant 2 heures, puis conformément aux techniques conventionnelles, on réduit le catalyseur par un courant d'hydrogène à 100 C pendant 2 heures. On obtient un catalyseur A. Le catalyseur obtenu présente les caractéristiques suivantes: Surface (m2/g) Volume poreux (cm3/g) catalyseur A 60 0,58 Mlans un deuxième test, on prépare un catalyseur comme dans le premier test. )La seule différence consiste à réduire le catalyseur, non pas à l'aide cd'hydrogène à 100 C mais à l'aide d'une solution aqueuse d'acide formique: cbn imprègne le catalyseur par cette solution, à 20 C, sous pression tatmosphérique, de façon à ce que le catalyseur renferme 2 % en poids d'acide Iformique. Puis on élève à 120 C la température du catalyseur sous une poression de 3 bars et on maintient 2 heures ces conditions opératoires. Puis son sèche le catalyseur. On obtient un catalyseur AI qui présente les mêmes czaractéristiques que le catalyseur A. Cf:n utilise ces deux catalyseurs A et AI pour hydrogéner une coupe C à 15 , -4 smous 15 bars de pression totale, avec un rapport molaire H2/impuretés de 3 ect un débit horaire de 25 volumes liquides par volume de catalyseur. L.a coupe C4 renfermait 5 % d'hydrocarbures saturés, 5 % d'hydrocarbures mvono-oléfiniques, 43,5 % de butadiène - 1-3 et 0,5 % d'hydrocarbures aGétyléniques--(méthylacétylène, éthylacétylène et vinylacétylène). -On a obtenu les pourcentages relatifs suivants d'hydrogénation (poids): Catalyseurs A A1 (selon l'invention) Csonversion %, mol. W9ono-oléfines 0 0 &utadiène 1 1 Accétyléniques 98,0 98,0 ît;n constate donc que le catalyseur de l'invention Alest aussi actif et aussi sélectif que le catalyseur A. EXEMPLE 2: Dans un premier test, on prépare un catalyseur en imprégnant, par une solution nitrique de nitrate de palladium, un support d'alumine, en billes de 2 mm de diamètre, d'une surface spécifique égale à 57 m2/g et d'un volume poreux total égal à 0,6 cm3/g, de manière à obtenir sur le catalyseur fini, une teneur de 0,3 % en poids de palladium. Après imprégnation, le catalyseur est séché à 120 C à l'étuve puis calciné à 900 C pendant deux heures dans un courant d'air. Un échantillon du catalyseur est réduit par passage d'hydrogène à 100 C pendant deux heures; il est ensuite examiné par microscopie électronique. On trouve une grosseur moyenne des cristallites de palladium de 80 A . Le catalyseur est chargé dans un réacteur tubulaire et réduit in situ par passage d'hydrogène à 100 C pendant deux heures. On opère dans les conditions opératoires suivantes: - vitesse spatiale (VVH liquide) = 20 - pression = 20 bars - température = 20 C - H2/propyne + propadiène = 1,2 mole/mole. Les analyses de la charge et du produi obtneu sont rassemblées dans le tableau suivant: Composé Charge % poids Produit % poids Propane 4,0 6,2 Propylène 91,5 93,65 Propyne 2,7 indétectable Propadiène 1,8 environ 8 ppm Oligomères - 0,15 Total 100 100 2 6 1 9391 Dans un deuxième test, on opère comme dans le premier test. Toutefois le catalyseur n'est pas réduit à l'hydrogène à 100 C pendant deux heures;ici le catalyseur est réduit conformément à l'invention de la façon suivante: Le catalyseur est traité par une solution aqueuse d'acide propionique; on effectue l'imprégnation à 20 C sous pression atmosphérique, de façon à ce que le catalyseur renferme 2 % en poids d'acide propionique. On élève à 130 C la température du catalyseur sous une pression de 3,5 bars et on maintient ces conditions opératoires pendant deux heures. Puis on sèche le catalyseur et on l'utilise comme pour le premier test Le produit obtenu.a la composition suivante: % poids - propane 6,2 - propylène 93,65 - propyne indétectable - propadiène environ 8 ppm - oligomères 0.15 - Total 100 On observe donc les mêmes résultats qu'avec le catalyseur réduit conven- tionnellement à l'hydrogène. EXEMPLE 3: Dans un premier test, on prépare un catalyseur en imprégnant, par une solu- tion nitrique de nitrate de palladium et de nitrate d'argent, un support d'alumine, en billes de 2 mm de diamètre, d'une surface spécifique égale à m2/g et d'un volume poreux total égal à 96 cm3/g, de manière à obtenir sur le catalyseur fini, une teneur de 0,3 % en poids de palladium et 0,3 % d'argent. Après imprégnation, le catalyseur est séché à 120 C à l'étuve puis calciné à 450 C pendant deux heures dans un courant d'air. 2 6 1 9 3 91 Le catalyseur est chargé dans un réacteur tubulaire et réduit in situ par passage d'hydrogène à 100 C pendant deux heures. On opère dans les conditions opératoires suivantes: - vitesse spatiale (VVH liquide) = 30 - pression = 10 bars - température = 40 C H2/butadiène = 1,8 mole/mole Les analyses de la charge et du produit obtenu sont rassemblées dans le tableau suivant: Composé Produit (% en poids) Butène-1 27,24 Butène-2 cis 8,24 Butène-2 tr 13,42 Butadiène | 610 ppm Isobutène 44,2 Butane 5,4 Isobutane 1,5 Polymères | 20 ppm Le rendement pondéral en produit est pratiquement égal à 100%. On noteici une excellente sélectivité du catalyseur puisque le butène-1 est présent dans le produit à une teneur presque équivalente à celle de la charge (27, 24 % contre 28 %). Le rendement en butène-1 est de 27,24/28 soit 97,3 %. Dans un deuxième test, on opère comme dans le premier test. Toutefois le catalyseur n'est pas réduit à l'hydrogène à 100 C pendant deux heures; ici le catalyseur est réduit conformément à l'invention de la façon suivante: Le catalyseur est traité par une solution aqueuse d'acide formique; on effectue l'imprégnation à 20 C sous pression atmosphérique, de façon à ce que le catalyseur renferme 2 % en poids d'acide formique. On élève à 130 C la température du catalyseur sous une pression de 3,5 bars et on maintient ces conditions opératoires pendant deux heures. Puis on sèche le catalyseur et on l'utilise comme pour le premier test. On obtient exactement les mêmes résultats que ceux obtenus dans le tableau ci-dessus. EXEMPLE 4: La charge que l'on traite provient d'un steam-cracking de gas-oil et a les caractéristiques suivantes: Caractéristiques Méthode Résultats Masse volumique à 15 C NF T 60-101 0,859 Distillation ASTM C NF M 07-002 Point initial 55 % 111 Point final 180 Soufre total (ppm en poids) NF M 07-014 1500 Soufre H2S (ppm en poids) 2 6 1 9 3 9 1 On fait passer cette essence, en mélange avec de l'hydrogène, dans un réacteur rempli exclusivement d'un catalyseur constitué par 10 % poids de nickel déposé de manière conventionnelle à partir de nitrate de nickel sur support d'alumine de 70 m2/g de surface spécifique. Avant l'emploi, le catalyseur est calciné à 450 C pendant 2 heures puis réduit par l'hydrogène à 400 C pendant 15 heures. Les conditions opératoires sont les suivantes: - vitesse spatiale vol/vol/h 2 - température moyenne C: 130 - pression totale (bars): 40 H2/charge (moles): 0,5 Le produit obtenu après 100 heures de fonctionnement a les caractéristiques principales suivantes: Indice de brome g/100 g: 43 MAV mg/g (indice d'anhydride maléique: 10 Période d'induction (mn) avec 20 ppm en poids d'antioxydant: 480 Soufre mercaptan (ppm en poids): 6 Soufre total (ppm en poids): 1 500 Corrosion lame de cuivre: la Essai au plombite: négatif Indice d'octane "Recherche": 98 On observe que le produit est adouci par rapport à la charge et répond bien aux spécifications demandées pour les carburants auto habituels. Dans une autre manipulation, on opêre comme avec le catalyseur précédent. Toutefois' le catalyseur n'est pas réduit à l'hydrogène à 400 C pendant 15 heures, ici, le catalyseur est réduit conformément à l'invention de la façon suivante: le catalyseur est traité par une solution aqueuse d'acide propionique; on effectue l'impregnation à 20 C sous pression atmosphérique, de façon à ce que le catalyseur renforce 2 % en poids d'acide propionique. On éleve à 130 C la température du catalyseur sous une pression de 3,5 bars et on maintient ces conditions opératoires pendant deux heures. Puis on sèche le catalyseur et on l'utilise comme précédemment. On obtient les mêmes résultats que ceux indiqués plus haut. REVENDICATIONS 1. Procédé de réduction d'un catalyseur de raffinage renfermant un support et une phase active à base d'au moins un métal du groupe VIII de la classification périodique des éléments caractérisé en ce que, avant la mise en oeuvre de ce catalyseur dans une zone de réaction de raffinage, on réalise un traitement en trois étapes conduites soit "in- situ", c'està-dire dans la zone de réaction;ou "ex-situ" c'est-à-dire en dehors de la zone de réaction, le dit traitement étant conduit en 3 étapes consistant: (a) à imprégner le catalyseur entre O et 50 C, avec une solution aqueuse. ou organique d'un composé qui est un agent réducteur choisi dans le groupe constitué par les aldéhydes renfermant 2 à 14 atomes de carbone par molécule (et de préférence 3 à 12 atomes de carbone), les cétones ou polycétones renfermant 3 à 18 (et de préférence 3 à 12) atomes de carbone par molécule, les éthers renfermant 2 à 14 (de préférence 3 à 12) atomes de carbone par molécule, les alcools ou polyalcools renfermant 1 à 14 atomes (et de préférence 2 à 12) de carbone par molécule et les acides organiques ou polyacides renfermant 1 à 14 (et de préférence 1 à 12 atomes de carbone par molécule), de façon à introduire 10 ppm à 100 % (en poids), de ce composé sur le catalyseur. (b) à élever la température du catalyseur ainsi imprégné à une température comprise entre 100 et 150 C et sous une pression de 1 à 10 bars (c) à sécher le catalyseur pour éliminer le solvant d'imprégnation et l'eau formée à l'étape (b). 2. Procédé selon la revendication 1 dans lequel à l'étape (a), la température d'imprégnation du composé agent réducteur est comprise entre 10 et 30 C. 3. Procédé selon la revendication 1 dans lequel à l'étape (a), on introduit ppm à 50 % en poids du dit composé agent réducteur sur le catalyseur. 2 6 1 9 3 91 4. Procédé selon l'une des revendication 1 à 3 dans lequel le métal du groupe VIII est choisi dans le groupe eonstitué par le fer, le cobalt et le nickel. 5. Procédé selon l'une des revendications 1 à 3 dans lequel le métal du groupe VIII est choisi dans le groupe constitué par le platine, le palladium, l'iridium, le ruthénium, le rhodium et l'osmium. 6. Procédé selon l'une des revendications 1 à 5 dans lequel on opère "ex- situ" c'est-à-dire, en dehors de la zone de réaction de raffinage. 7. Procédé selon l'une des revendications 1 à 6 dans lequel le composé agent réducteur est un aldéhyde. 8. Procédé selon l'une des revendications 1 à 6 dans lequel le composé agent réducteur est une cétone ou une polycétone. 9. Procédé selon l'une des revendications 1 à 6 dans lequel le composé agent réducteur est un éther. 10. Procédé selon l'une des revendications 1 à 6 dans lequel le composé agent réducteur est un alcool ou un polyalcool. 11. Procédé selon l'une des revendications 1 à 6 dans lequel le composé agent réducteur est un acide organique ou un polyacide organique. 12. Procédé selon l'une des revendications 1 à 11 dans lequel le catalyseur est disposé dans une enceinte et la température adéquate de craquage ou de décomposition du composé agent réducteur est obtenue par circulation dans la dite enceinte d'un courant de vapeur sèche ou d'au moins un autre fluide inerte. 2 6 1 9391 13. Procédé selon l'une des revendications 1 à il1 dans lequel la dite enceinte renfermant le lit de catalyseur est équipée de tubes creux parcourus par un fluide à l'aide duquel on règle la température nécessaire au dit procédé. 14. Procédé selon la revendication 13 dans lequel la dite enceinte est un four rotatif, agencé de façon à ce que pendant la rotation, les particules de catalyseur soient amenées à être régulièrement en contact avec les tubes creux de chauffage. 15. Procédé selon l'une des revendications 1 à 14 dans lequel le catalyseur renferme en outre un métal du groupe Ib choisi dans le groupe constitué par l'artent, l'or et le cuivre. 16. Utilisation du catalyseur traité selon le procédé de l'une des revendications 1 à 15 dans les réactions d'hydrogénation sélective des hydrocarbures insaturés. 17. Utilisation du catalyseur traité selon le procédé de l'une des revendications 1 à 15 dans les réactions d'hydrogénation sélective des hydrocarbures acétyléniques et/ou dioléfiniques. 18. Utilisation du catalyseur traité selon le procédé de l'une des revendications 1 à 15 dans les réactions d'hydrogénation sélective des essences. 19. Utilisation du catalyseur traité selon le procédé de l'une des revendications 1 à 15 dans les réactions d'hydrogénation sélective des essences contenant des composés générateurs de gommes. 20. Utilisation du catalyseur traité selon le procédé de l'une des revendications 1 à 15 dans les réactions d'hydrogénation d'effluents de pyrolyse. 21. Utilisation du catalyseur traité selon le procédé de l'une des revendications 1 à 15 dans les réactions d'hydrogénation de craquage. 22. Utilisation du catalyseur traité selon le procédé de l'une des revendications 1 à 15 dans les réactions d'hydrogénation de craquage à la vapeur.